(57)【要約】【課題】各種表示体に使用される機能性光学用プラスチックフィルムに混入している、埃、フィルム粕といった塵芥を除去でき、欠陥の少ない光学用プラスチックフィルムの洗浄装置等を提供する。【解決手段】プラスチックフィルムを巻回したロールよりプラスチックフィルム１を巻き出す巻出し部５と、プラスチックフィルム１に洗浄水として純水を供給して複数段での洗浄を行う洗浄部と、ニップロール３及び／又はエアーナイフ４による水切り部と、プラスチックフィルム１の乾燥を行う乾燥部５０と、乾燥を終えたプラスチックフィルム１をロール状に巻き取る巻取り部８とを順に設ける光学用プラスチックフィルムの洗浄装置である。上記洗浄部は、プラスチックフィルム１を純水１２の浴槽１１中に浸漬し洗浄する第１の洗浄部１０Ａと、該第１の洗浄を終えたプラスチックフィルム１を純水を用いてスプレー洗浄する第２の洗浄部１０Ｂとからなる。【選択図】図１
2007105662.tif 000002
【特許請求の範囲】
【請求項１】
プラスチックフィルムを巻回したロールよりプラスチックフィルムを巻出す工程と、プラスチックフィルムに洗浄水として純水を供給して複数段での洗浄を行う洗浄工程と、プラスチックフィルム上の水分を除去する水切り工程と、プラスチックフィルムの乾燥を行う乾燥工程と、乾燥を終えたプラスチックフィルムをロール状に巻き取る工程とを順に設けることを特徴とする光学用プラスチックフィルムの洗浄方法。
【請求項２】
前記洗浄工程は、前記プラスチックフィルムを純水の浴槽中に浸漬し洗浄する第１の洗浄工程と、該第１の洗浄工程を終えた前記プラスチックフィルムを純水を用いてスプレー洗浄する第２の洗浄工程とからなることを特徴とする請求項１記載の光学用プラスチックフィルムの洗浄方法。
【請求項３】
前記水きり工程は、ニップロール及び／又はエアーナイフを使用することを特徴とする請求項１又は２記載の光学用プラスチックフィルムの洗浄方法。
【請求項４】
前記水切り工程は、ニップロール、エアーナイフをこの順に設けることを特徴とする請求項３記載の光学用プラスチックフィルムの洗浄方法。
【請求項５】
前記洗浄水の温度が８０℃未満であることを特徴とする請求項１乃至４の何れか一に記載の光学用プラスチックフィルムの洗浄方法。
【請求項６】
前記乾燥工程の温度が、プラスチックフィルムの耐熱温度以下であることを特徴とする請求項１乃至５の何れか一に記載の光学用プラスチックフィルムの洗浄方法。
【請求項７】
請求項１乃至６の何れか一に記載の光学用プラスチックフィルムの洗浄方法によりプラスチックフィルムの洗浄を行う工程を有することを特徴とする光学用プラスチックフィルムの製造方法。
【請求項８】
プラスチックフィルムを巻回したロールよりプラスチックフィルムを巻き出す巻出し部と、プラスチックフィルムに洗浄水として純水を供給して複数段での洗浄を行う洗浄部と、ニップロール及び／又はエアーナイフによるプラスチックフィルム上の水分を除去する水切り部と、プラスチックフィルムの乾燥を行う乾燥部と、乾燥を終えたプラスチックフィルムをロール状に巻き取る巻取り部とを順に設けることを特徴とする光学用プラスチックフィルムの洗浄装置。
【請求項９】
前記洗浄部は、前記プラスチックフィルムを純水の浴槽中に浸漬し洗浄する第１の洗浄部と、該第１の洗浄部による洗浄を終えた前記プラスチックフィルムを純水を用いてスプレー洗浄する第２の洗浄部とからなることを特徴とする請求項８記載の光学用プラスチックフィルムの洗浄装置。
【請求項１０】
洗浄水を循環使用するように構成したことを特徴とする請求項８又は９記載の光学用プラスチックフィルムの洗浄装置。
【請求項１１】
プラスチックフィルム表面上に塗工層を設けた光学用塗工プラスチックフィルムを製造する塗工装置であって、請求項８乃至１０の何れか一に記載の洗浄装置を塗工部の前に設置したことを特徴とする塗工装置。
【発明の詳細な説明】
【技術分野】
【０００１】
本発明は、光学用プラスチックフィルムの表面に付着した、埃、フィルム片を連続的に洗浄する洗浄方法、洗浄装置等に関するものであり、特に高い均一性を求められる電子ディスプレイ分野、エレクトロニクス分野での部材やプロセス材に関連するプラスチックフィルムの洗浄に適する。
【背景技術】
【０００２】
電子ディスプレイ分野、エレクトロニクス分野に使用されるプラスチックフィルムは、製膜、塗工、貼合などの工程を経て部材、プロセス材として使用される。その製造工程は、終始クリーン環境下での取り扱いが必須であり、埃、繊維、フィルム粕などの異物の製品への混入や付着などの欠陥、及びそれらに起因するキズ、押し跡などの物理的欠陥の発生は厳重に管理されている。これらの欠陥の発生頻度に対する市場の要求基準は急速に厳しくなってきている。また、欠陥の程度についても、従来問題とされなかった非常に微細な欠陥が許容されなくきており、改善を求められている。
このような問題を解消する方法として、粘着ロールを用いて、プラスチックフィルム表面から埃、繊維、フィルム粕を除去する取組みが行われているが、粘着ロールからの塵芥の再転移等により、異物除去の効果は充分ではない。更に、粘着ロールから剥離する際に発生する静電気がプラスチックフィルムに残存するため、周辺の異物を引き寄せる結果、欠陥頻度が増すといった問題が懸念される。
プラスチックフィルムに高圧のエアーを吹き付けと吸引を連続で実施し、塵芥を除去する取組みが実施されているが、強固に付着したものについては、十分に除去できないという問題がある。
【０００３】
近年、プラスチックフィルムを洗浄することにより、塵芥を除去する取組みが行われている。下記特許文献１では、フィルムロールの巻き出し部を設け、巻き出したフィルムをアルコール洗浄液で洗浄する洗浄部、蒸気乾燥部、空気乾燥部、巻取り部を順に設けることを特徴とするプラスチックフィルムの洗浄装置が提案されている。光学用プラスチックフィルムには可塑剤が含有されており、アルコールで洗浄した場合には可塑剤の溶出が生じ、フィルム特性の変化と均一性の低下が問題となる。
また、下記特許文献２では、フィルムを、超音波で振動させつつ界面活性剤を含有する洗浄液で洗浄した後、フィルム両面にスリットノズル又は直列多孔ノズルにより、フィルムの進行方向前方から斜めにエアーを吹き付けて乾燥する洗浄装置が提案されている。洗浄液に界面活性剤が含有している場合、フィルム表面の濡れ性の低下を起こる。結果、フィルム表面に塗工層を設ける場合に、塗工液のはじきや塗工層の密着低下といった問題が起こり、汎用性が得られない。
【０００４】
また、下記特許文献３では、プラスチックフィルムの洗浄部と乾燥部全体を囲い、装置内雰囲気温度を上げ、且つ、乾燥装置内ガイドロール表面温度を乾燥雰囲気と同等の温度にすることにより、表面の濡れたプラスチックフィルムへ効率的に熱を与え、乾燥が早く進むようにした洗浄装置が提案されている。スプレーとブラシによる洗浄を行った場合、塵芥の除去は十分に実施できるが、光学プラスチックフィルム表面に微細なキズが発生し、電子ディスプレイ分野、エレクトロニクス分野における部材、プロセス材には使用することが出来ない。また、洗浄液としてアルカリ、アルコール、ケトン等を使用した場合は、光学プラスチックフィルムの可塑剤が溶出し、フィルム特性の変化と均一性の低下が問題となる。
さらに、下記特許文献４では、洗浄手段として洗浄ノズルから連続して洗浄液を噴霧し、洗浄液再循環手段として落下した洗浄液を再循環させ、乾燥手段が連続して温風を吹き付ける光学用プラスチックフィルムの洗浄・乾燥方法が提案されている。洗浄液としてアルコール、エステル等を使用した場合は、光学プラスチックフィルムの可塑剤が溶出し、フィルム特性の変化と均一性の低下が問題となる。また、ロールまたはバーによるスキージングのみでは、洗浄液を十分除去できず、生産性が低いという問題がある。
【０００５】
【特許文献１】特開２００２−３１６１１６号公報
【特許文献２】特開２００３−３０００２５号公報
【特許文献３】特開２００２−８６０７９号公報
【特許文献４】特開２００２−２９２３４７号公報
【発明の開示】
【発明が解決しようとする課題】
【０００６】
本発明は、上記従来の問題を解決するべくなされたもので、その目的は、液晶ディスプレイ、プラズマディスプレイ、リアプロジェクションディスプレイ、有機ELディスプレイ、SED、CRT等に代表される各種電子ディスプレイ分野における部材、プロセス材として使用される機能性光学用プラスチックフィルムに混入している、埃、繊維、フィルム粕といった塵芥を除去でき、欠陥の少ない光学用プラスチックフィルムの洗浄方法、その製造方法、及びその洗浄装置、並びに該洗浄装置を設けた塗工装置を提供することである。
【課題を解決するための手段】
【０００７】
本発明者らは、前記課題を達成するため鋭意検討した結果、プラスチックフィルムを巻回したロールよりプラスチックフィルムを巻出す工程と、プラスチックフィルムに洗浄水として純水を供給して複数段での洗浄を行う洗浄工程と、プラスチックフィルム上の水分を除去する水切り工程と、プラスチックフィルムの乾燥を行う乾燥工程と、乾燥を終えたプラスチックフィルムをロール状に巻き取る工程とを順に設けることを特徴とする光学用プラスチックフィルムの洗浄方法によれば、プラスチックフィルムに混入した埃、繊維、フィルム片といった塵芥を除去したクリーンで、フィルムの特性、均一性の変化がない光学用プラスチックフィルムが得られることを見い出した。
【０００８】
またここで、前記洗浄工程は、前記プラスチックフィルムを純水の浴槽中に浸漬し洗浄する第１の洗浄工程と、該第１の洗浄工程を終えた前記プラスチックフィルムを純水を用いてスプレー洗浄する第２の洗浄工程とからなることが好ましい。
また、前記水きり工程は、ニップロール及び／又はエアーナイフを使用することが好ましい。前記水切り工程は、ニップロール、エアーナイフをこの順に設けることがさらに好ましい。
また、前記洗浄水の温度が８０℃未満であることが好ましい。
また、前記乾燥工程の温度が、プラスチックフィルムの耐熱温度以下であることが好ましい。
【０００９】
また、請求項１乃至６の何れか一に記載の光学用プラスチックフィルムの洗浄方法によりプラスチックフィルムの洗浄を行う工程を有することを特徴とする光学用プラスチックフィルムの製造方法によれば、プラスチックフィルムに混入した埃、繊維、フィルム片といった塵芥を除去したクリーンで、フィルムの特性、均一性の変化がない光学用プラスチックフィルムが得られる。
【００１０】
さらに、プラスチックフィルムを巻回したロールよりプラスチックフィルムを巻き出す巻出し部と、プラスチックフィルムに洗浄水として純水を供給して複数段での洗浄を行う洗浄部と、ニップロール及び／又はエアーナイフによるプラスチックフィルム上の水分を除去する水切り部と、プラスチックフィルムの乾燥を行う乾燥部と、乾燥を終えたプラスチックフィルムをロール状に巻き取る巻取り部とを順に設けることを特徴とする光学用プラスチックフィルムの洗浄装置によれば、プラスチックフィルムに混入した埃、繊維、フィルム片といった塵芥を除去したクリーンで、フィルムの特性、均一性の変化がない光学用プラスチックフィルムが得られる。ここで、前記洗浄部は、前記プラスチックフィルムを純水の浴槽中に浸漬し洗浄する第１の洗浄部と、該第１の洗浄部による洗浄を終えた前記プラスチックフィルムを純水を用いてスプレー洗浄する第２の洗浄部とからなることが好ましい。また、洗浄水を循環使用するように構成することが好ましい。
【００１１】
また、プラスチックフィルム表面上に塗工層を設けた光学用塗工プラスチックフィルムを製造する塗工装置であって、請求項８乃至１０の何れか一に記載の洗浄装置を塗工部の前に設置したことを特徴とする塗工装置により機能層が塗設され、欠陥の少ない機能性光学用プラスチックフィルムが得られる。
【００１２】
以上のように、プラスチックフィルムロールの巻出し工程（巻出し部）、プラスチックフィルムに洗浄水として純水を供給して複数段での洗浄を行う洗浄工程（洗浄部）と、後段はプラスチックフィルムを純水を用いスプレー洗浄する第２の洗浄工程、水切り工程（水切り部）（好ましくは、ニップロール及び／又はエアーナイフ）、乾燥工程（乾燥部）、巻取り工程（巻取り部）を設けることにより、連続的に生産性高くプラスチックフィルムの洗浄を可能とすることが出来る。また、水切り工程（水切り部）がニップロール、エアーナイフの順に設けることにより、ニップロールにてプラスチックフィルムに付着した水滴の大半を取り除き、エアーナイフで付着した水滴を完全に取り除くことが出来る。また、洗浄水の温度を８０℃未満とすることにより、プラスチックフィルムの変質、洗浄工程の作業性が高く維持することができる。また、乾燥工程（乾燥部）の温度が、プラスチックフィルムの耐熱温度以下にすることにより、プラスチックフィルムの変形等が無く、プラスチックフィルムの均一性を維持しながら、乾燥することができる。そして、上記洗浄装置を設けた塗工装置により、プラスチックフィルムを洗浄後、塗工層を形成でき、塵芥の再付着無しに、欠陥の少ない機能性光学用プラスチックフィルムが得られる。
【発明の効果】
【００１３】
本発明によれば、各種表示体に使用される機能性光学用プラスチックフィルムに混入、または付着している、埃、繊維、フィルム片といった塵芥を効果的に除去でき、欠陥の少ない光学用プラスチックフィルムの洗浄方法、その製造方法、及びその洗浄装置、並びに該洗浄装置を設けた塗工装置を提供することができる。
【発明を実施するための最良の形態】
【００１４】
以下、本発明の実施の形態を図面を用いながら詳細に説明する。
図１は、本発明の光学用プラスチックフィルムの洗浄方法を実施する洗浄装置と、該洗浄装置を塗工部の前に設置した塗工装置の全体構成を示す概略側面図である。
図１の概略側面図に示すように、プラスチックフィルムロールの巻出し部５、プラスチックフィルムを純水の浴槽中に浸漬し洗浄する第１の洗浄部１０Ａ（前段の洗浄部）、プラスチックフィルムを純水を用いスプレー洗浄する第２の洗浄部１０Ｂ（後段の洗浄部）、ニップロール３及びエアーナイフ４による水切り部、乾燥部５０、塗工部６０、乾燥部（塗工後の乾燥部）７０、巻取り部８を順に設けている。
プラスチックフィルムロールの巻出し部５より順次巻き出されたシート状のプラスチックフィルム１は、搬送ロール６，７で次の洗浄部へ搬送される。
【００１５】
本発明における洗浄対象となる塵芥とは、光学用プラスチックフィルム表面に付着混入した、１μｍ以上の繊維や砂に代表される環境異物、フィルム片などを指す。
本発明における第１番目の洗浄部１０Ａは、プラスチックフィルム１を純水１２の浴槽１１中に浸漬し、洗浄を行う。すなわち、第１の洗浄部１０Ａへ搬送されてきたプラスチックフィルム１は、搬送ロール１５，１６で浴槽１１内を搬送されながら、純水１２中に浸漬され洗浄が行われる。ここで、純水は、一般水中の異物除去フィルター８１、一般水中の塩素を取り除く活性炭フィルター８２、逆浸透膜フィルター８３を用いて製造される。好ましくは、本実施の形態のように、イオン交換樹脂フィルター８４を更に用いると、不純物の除去精度が向上する。異物除去フィルター８１は、10μｍ以下の異物、好ましくは3μｍ以下、更に好ましくは1μｍ以下の異物を除去できるものであれば、特に限定しない。異物の除去効果を高める為に、２種類以上のフィルターを用いても良い。活性炭フィルター８２、逆浸透膜フィルター８３、イオン交換樹脂フィルター８４は、一般水中の塩素、金属イオンを除去できれば、特に限定しない。製造された純水は、洗浄水タンク８０内に貯水され、上記浴槽１１内の洗浄水として使用される。浴槽１１内の洗浄水量は、排水弁９０により適宜調整される。また、本実施の形態のように、洗浄水タンク８０からポンプ１００により後述のスプレー洗浄部へ供給される供給路１０１に、異物除去フィルター８１、活性炭フィルター８２、逆浸透膜フィルター８３、イオン交換樹脂フィルター８４を更に用いると、混入異物の除去精度が向上し、プラスチックフィルムの洗浄効果が向上するので好ましい。
【００１６】
上記第１の洗浄を終えたプラスチックフィルム１は上方向へ搬送されながら、ここで第２の洗浄部１０Ｂを通過する。本発明における第２番目の洗浄部１０Ｂは、スプレーによる洗浄を行う。スプレー洗浄に用いる純水は、上記濾過フィルター８１〜８４を用いて混入異物を除去したものを用いる。スプレーのノズル径は、除去する異物サイズにより適宜変更することが出来る。本発明では、数十μｍ程度の異物を効率的に除去する為、ノズル径は、100μｍ以下、好ましくは50μｍ以下、特に好ましくは30μｍ以下のものを用いることが望ましい。また、スプレー洗浄水の速度は、10m/秒以上、好ましくは15m/秒以上、特に好ましくは20m/秒以上であることが好ましい。スプレー洗浄は、プラスチックフィルムの両面に、吹付けた洗浄水が幅方向に隙間無く当るようにスプレーノズルを設置し、少なくともプラスチックフィルムの流れ方向に１列設置し、複数列の設置も可能である。複数列設置することにより、異物の除去効果は高くなる。本実施の形態では、プラスチックフィルム１の両面の幅方向にスプレーノズル１３ａ，１３ｂを、及び流れ方向に２列となるように、スプレーノズル１４ａ，１４ｂを設置している。スプレーノズルは、吹付け角度は特に限定されるものではないが、プラスチックフィルムの表面に対し、60度〜120度で吹付けることが好ましい。スプレーのノズル形状は、扇形、充円錐、空円錐などがあり特に限定されるものではないが、扇形ノズルを用いることが好ましい。
【００１７】
本実施の形態では、洗浄用の純水は、図１に示すように循環することが出来、純水を効率的に使用することが出来る。
ところで、プラスチックフィルム洗浄時の純水の温度は、80℃未満、好ましくは10℃以上80℃未満、更に好ましくは15℃以上60℃未満とすることが好ましい。80℃以上の洗浄水でプラスチックフィルムを処理した場合、プラスチックフィルム中に含まれる紫外線吸収剤、可塑剤などの内添物が溶出し、プラスチックフィルムの変質を生じることがある。また、処理する洗浄水の汚染、および処理廃水を河川等に放出した場合、環境への悪影響が懸念される。また、洗浄水が10℃未満の場合、洗浄装置を含む結露の発生、プラスチックフィルムの乾燥時の負荷増が発生する。
【００１８】
上記第２の洗浄を終えたプラスチックフィルム１は引続いて上方向へ搬送されながら、ニップロール３及びエアーナイフ４による水切り部を通過する。本発明におけるニップロール３による水切り部は、発砲スポンジロール、樹脂ロール、鏡面金属ロールを用いることが出来るが、水切り効果、プラスチックフィルムのグリップ性の観点から、樹脂ロールを用いることが好ましい。
また、本発明におけるエアーナイフ４による水切り部は、一定のスリット幅でプラスチックフィルムの幅方向全域をカバーできるノズル形状であれば、特に限定しない。スリット幅は、1000μｍ以下、好ましくは500μｍ以下、特に好ましくは300μｍ以下とし、吹き付ける風量は、１ｍ３／分以上であることが好ましい。
【００１９】
こうして、水切りを終えたプラスチックフィルム１は、乾燥部５０に入る。本発明における乾燥部５０は、使用するプラスチックフィルムの耐熱温度以下、好ましくは耐熱温度の15℃以下、特に好ましくは耐熱温度の30℃以下で乾燥することが好ましい。使用するプラスチックフィルムの耐熱温度を超える温度で乾燥した場合、プラスチックフィルムの軟化が生じ、プラスチックフィルムの均一性が低下する。なお、耐熱温度は、プラスチックフィルム  加工と応用（昭和51年5月10日1版発行、著者：プラスチックフィルム研究会、発行者：大沼正吉、印刷所：株式会社東京印刷センター）といった書籍により、確認することが出来る。乾燥方式として、ロール方式、ロールサポート方式、フローティング方式などが挙げられるが、所定の温度制御が可能であれば特に限定されるものではない。本実施の形態では、搬送ロール５１，５２で乾燥部５０内を搬送され、乾燥を終えたプラスチックフィルム１は、さらに搬送ロール５３で次の塗工部６０に搬送される。
【００２０】
本発明では、上記洗浄装置の次に塗工部を設け、塵芥の再付着が起こらないように、洗浄後、引続いて、プラスチックフィルム１表面上に必要な機能性を付与するための塗工層を形成することにより、欠陥が少なく、必要な機能性を付与した光学用プラスチックフィルムを製造することができる。洗浄により異物を除去した後すぐに塗工することにより、塵芥の再付着を防ぐことができる。また、フィルムを洗浄、乾燥することにより、フィルムの変形を矯正することが出来る為、フィルム変形に起因した塗工欠陥の発生を防ぐことができる。本実施の形態では、搬送ロール６２，６３と対向する位置に塗工ヘッド６１を設置しているが、洗浄装置と塗工ヘッドは、塗工層の数に合わせ、多段に設置することができる。塗工ヘッドとしては、公知のものを使用することができ、マイクログラビアコーター、グラビアコーター、マイヤーバーコーター、ダイコーター等が挙げられる。また、熱あるいは紫外線により塗料を硬化させる目的で、ドライヤー、紫外線硬化装置、電子線硬化装置等の乾燥部７０を任意に設置することが可能である。また、ラミネーター等の貼合装置などを任意に設置することが可能である。
本実施の形態では、プラスチックフィルム１は、塗工後、搬送ロール７１〜７４で搬送されながら上記乾燥部７０を通過し、そしてプラスチックフィルム（塗工フィルム２）は巻取り部８にてロール状態に巻き取られる。
【００２１】
本発明に用いられるプラスチックフィルムは、透明なシートまたはフィルム状のものであれば特に限定されるものではなく、例えば、ポリエステルフィルム、ポリエチレンフィルム、ポリプロピレンフィルム、セロファンフィルム、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレンビニルアルコールフィルム、ポリスチレンフィルム、ポリカーボネートフィルム、ポリメチルペンテルフィルム、ポリスルフォンフィルム、ポリエーテルケトンフィルム、ポリエーテルスルフォンフィルム、ポリエーテルイミドフィルム、ポリイミドフィルム、フッ素樹脂フィルム、ナイロンフィルム、ポリシクロオレフィンフィルム、アクリルフィルム等の熱可塑性樹脂フィルム、及びこれらのプラスチックフィルムの少なくとも片面に、塗布、塗工、貼合、印刷などの処理を施した多層フィルムを挙げることができる。透過率が高く、高いフィルム均一性が求められるトリアセチルセルロースフィルム、ポリエステルフィルム、ポリシクロオレフィンフィルム、ポリカーボネートフィルムを用いた場合に、塵芥等に起因した欠点の確認が容易である為、効果が大きい。
本発明に用いられるプラスチックフィルムの厚さは、5〜2000μｍ、好ましくは15〜500μｍ、特に好ましくは20〜200μｍの範囲から任意に選択できる。
【実施例】
【００２２】
以下、実施例により本発明を更に詳細に説明するが、本発明はこれによって限定されるものではない。なお、実施例中及び比較例中の「部」は特に明示しない限り、「重量部」を表わす。
［実施例１］
図１に示した装置を用いて、プラスチックフィルムとして、80μｍ厚のトリアセチルセルロースフィルム（商品名：フジタック、富士写真フィルム社製、耐熱温度：150℃）、洗浄液として純水、洗浄水の温度を40℃、乾燥温度を60℃とし、洗浄を実施した。また、引続いて、下記表１に記載の塗料を用い、グラビア塗工ヘッドにて塗工後、紫外線により硬化させ、上記フィルム上に10μｍの塗工層を形成した。
【００２３】
【表１】
2007105662.tif 000003
【００２４】
［実施例２］
プラスチックフィルムとして、100μｍ厚のポリエステルフィルム（商品名：A4300、東洋紡社製、耐熱温度：150℃）、洗浄水の温度を60℃、乾燥温度を60℃とした以外は、実施例１と同様の方法にて洗浄と塗工層を形成した。
【００２５】
［比較例１］
洗浄装置による洗浄は行わなかったこと以外は、実施例１と同様の方法にて塗工層を形成した。
［比較例２］
洗浄液としてメタノールを用いた以外は、実施例１と同様の方法にて洗浄と塗工層を形成した。
【００２６】
［比較例３］
洗浄水の温度を80℃とした以外は、実施例１と同様の方法にて洗浄と塗工層を形成した。
［比較例４］
乾燥温度を155℃とした以外は、実施例１と同様の方法にて洗浄と塗工層を形成した。
【００２７】
各プラスチックフィルムの評価は次のようにして行い、その結果をまとめて表２に示す。
＜評価方法＞
・異物個数：洗浄処理前後のプラスチックフィルムを目視にて確認し、埃、繊維、フィルム片等の付着個数を確認した。目視で確認した異物の大きさは、15μｍ以上であった。
・プラスチックフィルムの変質：洗浄処理前後のフィルムを目視にて確認し、曇り等の発生有無を確認した。
・洗浄液への溶出物の確認：洗浄処理後の純水を、分光光度計（日立製U-3310）を用い、300nm〜700nmにおける吸収有無から、UV吸収剤、可塑剤といったプラスチックフィルムの内添物質の溶出有無を確認した。検出限界以下は、溶出無しと判断した。
・プラスチックフィルムの均一性：平坦な机の上にフィルムを置き、凸凹の発生状況を目視で確認。大きな凸凹が発生：×、僅かな凸凹が発生：△、凸凹無し：○
・塗工品の欠陥個数：洗浄有無のプラスチックフィルムに塗工処理を実施し、目視にて欠陥の個数を確認した。目視で確認した異物の大きさは、15μｍ以上であった。
・塗工品の品質：
１）全光線透過率、ヘイズをヘイズメーター（村上色彩技術研究所製、HM-150）により測定した。
２）塗膜密着（JIS K 5400）を実施した。
【００２８】
【表２】
2007105662.tif 000004
【００２９】
表２の結果に示されるように、プラスチックフィルムの洗浄を行わなかった比較例１に比べ、プラスチックフィルムの洗浄を実施した実施例１、２は、洗浄によりプラスチックフィルムに付着した埃、繊維、フィルム片を効果的に取り除けることが分かる。純水以外の洗浄液を使用した比較例２の場合、フィルムの変質を生じ、光学プラスチックフィルムに使用することが出来ない。また、プラスチックフィルムを洗浄する洗浄液の温度、乾燥温度が高い場合（比較例３，４）は、洗浄液への溶出物の発生、フィルムの均一性の低下といった問題が発生することが分かる。
【図面の簡単な説明】
【００３０】
【図１】本発明の光学用プラスチックフィルムの洗浄方法を実施する洗浄装置と、該洗浄装置を塗工部の前に設置した塗工装置の全体構成を示す概略側面図である。
【符号の説明】
【００３１】
１  プラスチックフィルム
３  ニップロール
４  エアーナイフ
５  巻出し部
８  巻取り部
１０Ａ  第１の洗浄部
１０Ｂ  第２の洗浄部
５０  乾燥部
６０  塗工部
７０  乾燥部
８０  洗浄水タンク
【図１】
2007105662.tif 000005